(57)【要約】【課題】吸湿によるテープの寸法変動を抑えることが可能な半導体装置用テープキャリア及びその製造方法を提供する。【解決手段】半導体装置用テープキャリア１０は、フレキシブルな絶縁基材１と、前記絶縁基材の表面に形成された、インナーリード３及びアウターリード４，５を有する配線パターン２と、前記配線パターン２の表面に形成された、前記配線パターン２を絶縁保護する絶縁保護材６と、前記絶縁基材１の裏面に設けられた、前記絶縁基材１より吸水率が低い絶縁材料からなる低吸水材層を有する裏面基材８とを備えている。【選択図】図１
2012059864.tif 000002
【特許請求の範囲】
【請求項１】
フレキシブルな絶縁基材と、
前記絶縁基材の表面に形成された、インナーリード及びアウターリードを有する配線パターンと、
前記配線パターンの表面に形成された、前記配線パターンを絶縁保護する絶縁保護材と、
前記絶縁基材の裏面に設けられた、前記絶縁基材より吸水率が低い絶縁材料からなる低吸水材層を有する裏面基材と、
を備えたことを特徴とする半導体装置用テープキャリア。
【請求項２】
請求項１に記載の半導体装置用テープキャリアにおいて、前記裏面基材は、前記絶縁基材の表面上にＩＣチップが実装される領域に対応する部分を除き、前記配線パターンが形成された領域に対応する部分を含む前記絶縁基材の裏面のほぼ全面に設けられていることを特徴とする半導体装置用テープキャリア。
【請求項３】
請求項１または２に記載の半導体装置用テープキャリアにおいて、前記絶縁基材の裏面に接着剤を介して前記裏面基材が接着されており、前記接着剤が前記絶縁基材より吸水率が低い材料からなることを特徴とする半導体装置用テープキャリア。
【請求項４】
請求項１〜３のいずれかに記載の半導体装置用テープキャリアにおいて、前記絶縁基材と前記裏面基材との間に金属層が設けられていることを特徴とする半導体装置用テープキャリア。
【請求項５】
フレキシブルな絶縁基材と、
前記絶縁基材の表面に形成された、インナーリード及びアウターリードを有する配線パターンと、
前記配線パターンの表面に形成された、前記配線パターンを絶縁保護する絶縁保護材と、
前記絶縁保護材の表面に設けられた、前記絶縁保護材より吸水率が低い絶縁材料からなる低吸水材層を有する表面基材と、
を備えたことを特徴とする半導体装置用テープキャリア。
【請求項６】
請求項５に記載の半導体装置用テープキャリアにおいて、前記絶縁保護材の表面に接着剤を介して前記表面基材が接着されており、前記接着剤が前記絶縁保護材より吸水率が低い材料からなることを特徴とする半導体装置用テープキャリア。
【請求項７】
絶縁基材の表面に形成された導体層を、フォトエッチング法を用いて、インナーリード及びアウターリードを有する配線パターンを形成する工程と、
前記配線パターンの表面に、前記配線パターンを絶縁保護する絶縁保護材パターンを形成する工程と、
前記絶縁基材の裏面に、前記絶縁基材より吸水率が低い絶縁材料からなる低吸水材層を有する裏面基材を貼り付ける工程と、
を備えることを特徴とする半導体装置用テープキャリアの製造方法。
【請求項８】
請求項７に記載の半導体装置用テープキャリアの製造方法において、前記裏面基材を貼り付ける工程において、前記絶縁基材の裏面に、前記絶縁基材より吸水率が低い材料からなる接着剤を介して前記裏面基材を貼り付けることを特徴とする半導体装置用テープキャリアの製造方法。
【請求項９】
絶縁基材の表面に形成された導体層を、フォトエッチング法を用いて、インナーリード及びアウターリードを有する配線パターンを形成する工程と、
前記配線パターンの表面に、前記配線パターンを絶縁保護する絶縁保護材パターンを形成する工程と、
前記絶縁保護材の表面に、前記絶縁保護材より吸水率が低い絶縁材料からなる低吸水材層を有する表面基材を貼り付ける工程と、
を備えることを特徴とする半導体装置用テープキャリアの製造方法。
【請求項１０】
請求項９に記載の半導体装置用テープキャリアの製造方法において、前記表面基材を貼り付ける工程において、前記絶縁保護材の表面に、前記絶縁保護材より吸水率が低い材料からなる接着剤を介して前記表面基材を貼り付けることを特徴とする半導体装置用テープキャリアの製造方法。
【発明の詳細な説明】
【技術分野】
【０００１】
本発明は、半導体装置用テープキャリア及びその製造方法に関し、更に詳しくは、吸湿の影響によるテープ寸法の変動を抑えることが可能な半導体装置用テープキャリア及びその製造方法に関する。
【背景技術】
【０００２】
電子機器の小型・軽量化、高機能化が進んでいる中で、半導体装置用テープキャリアの１つであるＣＯＦ（Chip On Film）用テープキャリアについても、使用環境として従来の乾燥状態を想定した用途向けばかりではなく、屋外や浴室など湿度条件の悪い場所への用途も想定する必要が出てきている。また、液晶パネルと接続するＣＯＦ用テープキャリアの端子部については、対応信号数の増加に伴う各端子間及び端子群トータルでの累積ピッチ管理が重要となっている。
【０００３】
従来、上記累積ピッチの寸法安定性を確保するために、絶縁基材の表面に形成される配線パターンとは独立した金属パターンを設けたＣＯＦ用テープキャリアが提案されている（例えば、特許文献１参照）。具体的には、図６に示すように、絶縁基材１０１の表面には、配線パターン１０２と、配線パターン１０２のインナーリード及びアウターリード以外の部分を覆うソルダーレジスト１０６とが設けられている。また、絶縁基材１０１の裏面には、パターニングされた金属層からなる金属パターン１５０が設けられている。なお、図６のＣＯＦ用テープキャリアには、ＩＣチップ１１４が接続され、接続されたＩＣチップ１１４の周囲は、封止樹脂１１６によって封止されている。
【先行技術文献】
【特許文献】
【０００４】
【特許文献１】特開２００３−６８８０４号公報
【発明の概要】
【発明が解決しようとする課題】
【０００５】
しかしながら、上記特許文献１に記載された、図６に示すような配線パターン１０２とは独立した金属パターン（金属層）１５０を絶縁基材１０１の裏面又は表面に設けた構造のＣＯＦ用テープキャリアでは、例えば、裏面の金属パターン１５０により、絶縁基材１０１への外部からの水分を遮断する効果は期待できるものの、製造工程で絶縁基材１０１の両面の金属層をパターニングする必要があり、工数が増加しコスト高となる。更に、ＣＯＦ用テープキャリア全体の金属層が膜厚ないし広範囲となるため、ＣＯＦテープキャリアの特徴である折り曲げ性が損なわれる可能性がある。
また、図６に示すような構造のＣＯＦ用テープキャリアでは、裏面に導電性の金属パターン１５０がむき出しであり、工程内外でのテープ搬送時に導電性異物が発生する懸念がある。昨今の配線パターンのファイン化では、導電性異物による電気的なショート不良は致命的な欠陥となり得るので、かかる導電性異物の発生を未然に防止することが望まれる。上記異物発生抑制の為には、裏面の金属パターン１５０にも絶縁体（ソルダーレジスト等）の積層を行う対策が考えられるが、その場合、工数の増加及び歩留りの低下により製造コストが高くなる。
【０００６】
本発明の目的は、吸湿によるテープ寸法の変動を抑えることが可能な半導体装置用テープキャリア及びその製造方法を提供することにある。
【課題を解決するための手段】
【０００７】
上記課題を解決するために、本発明は次のように構成されている。
本発明の第１の態様は、フレキシブルな絶縁基材と、前記絶縁基材の表面に形成された、インナーリード及びアウターリードを有する配線パターンと、前記配線パターンの表面に形成された、前記配線パターンを絶縁保護する絶縁保護材と、前記絶縁基材の裏面に設けられた、前記絶縁基材より吸水率が低い絶縁材料からなる低吸水材層を有する裏面基材と、を備えた半導体装置用テープキャリアである。
【０００８】
本発明の第２の態様は、第１の態様の半導体装置用テープキャリアにおいて、前記裏面基材は、前記絶縁基材の表面上にＩＣチップが実装される領域に対応する部分を除き、前記配線パターンが形成された領域に対応する部分を含む前記絶縁基材の裏面のほぼ全面に設けられている。
【０００９】
本発明の第３の態様は、第１の態様又は第２の態様の半導体装置用テープキャリアにおいて、前記絶縁基材の裏面に接着剤を介して前記裏面基材が接着されており、前記接着剤が前記絶縁基材より吸水率が低い材料からなる。
【００１０】
本発明の第４の態様は、第１〜第３の態様のいずれかの半導体装置用テープキャリアおいて、前記絶縁基材と前記裏面基材との間に金属層が設けられている。
【００１１】
本発明の第５の態様は、フレキシブルな絶縁基材と、前記絶縁基材の表面に形成された、インナーリード及びアウターリードを有する配線パターンと、前記配線パターンの表面に形成された、前記配線パターンを絶縁保護する絶縁保護材と、前記絶縁保護材の表面に設けられた、前記絶縁保護材より吸水率が低い絶縁材料からなる低吸水材層を有する表面基材と、を備えた半導体装置用テープキャリアである。
【００１２】
本発明の第６の態様は、第５の態様の半導体装置用テープキャリアにおいて、前記絶縁保護材の表面に接着剤を介して前記表面基材が接着されており、前記接着剤が前記絶縁保護材より吸水率が低い材料からなる。
【００１３】
本発明の第７の態様は、絶縁基材の表面に形成された導体層を、フォトエッチング法を用いて、インナーリード及びアウターリードを有する配線パターンを形成する工程と、前記配線パターンの表面に、前記配線パターンを絶縁保護する絶縁保護材パターンを形成する工程と、前記絶縁基材の裏面に、前記絶縁基材より吸水率が低い絶縁材料からなる低吸水材層を有する裏面基材を貼り付ける工程と、を備える半導体装置用テープキャリアの製造方法である。
【００１４】
本発明の第８の態様は、第７の態様の半導体装置用テープキャリアの製造方法において、前記裏面基材を貼り付ける工程において、前記絶縁基材の裏面に、前記絶縁基材より吸水率が低い材料からなる接着剤を介して前記裏面基材を貼り付ける。
【００１５】
本発明の第９の態様は、絶縁基材の表面に形成された導体層を、フォトエッチング法を用いて、インナーリード及びアウターリードを有する配線パターンを形成する工程と、前記配線パターンの表面に、前記配線パターンを絶縁保護する絶縁保護材パターンを形成する工程と、前記絶縁保護材の表面に、前記絶縁保護材より吸水率が低い絶縁材料からなる低吸水材層を有する表面基材を貼り付ける工程と、を備える半導体装置用テープキャリアの製造方法である。
【００１６】
本発明の第１０の態様は、第９の態様の半導体装置用テープキャリアの製造方法において、前記表面基材を貼り付ける工程において、前記絶縁保護材の表面に、前記絶縁保護材より吸水率が低い材料からなる接着剤を介して前記表面基材を貼り付ける。
【発明の効果】
【００１７】
本発明によれば、吸湿によるテープ寸法の変動を抑えることが可能な半導体装置用テープキャリア及びその製造方法を提供できる。
【図面の簡単な説明】
【００１８】
【図１】本発明の第１の実施形態に係る半導体装置用テープキャリアを示すもので、図１（ａ）は配線パターンが形成された表面側の平面図、図１（ｂ）は裏面側の平面図である。
【図２】図１の半導体装置用テープキャリアにＩＣチップが実装された状態の断面図である。
【図３】図１の半導体装置用テープキャリアを液晶パネル及びプリント基板に接続した状態を示す断面図である。
【図４】図１の半導体装置用テープキャリアの各製造工程を示す断面図である。
【図５】本発明の第２の実施形態に係る半導体装置用テープキャリアを示すもので、図５（ａ）は配線パターンが形成される表面側の平面図、図５（ｂ）は半導体装置用テープキャリアにＩＣチップが実装された状態の断面図である。
【図６】従来のＣＯＦ用テープキャリアにＩＣチップが実装された状態を示す断面図である。
【発明を実施するための形態】
【００１９】
以下に、本発明に係る半導体装置用テープキャリア及びその製造方法の一実施形態を説明する。
【００２０】
（第１の実施形態）
図１は、本発明の第１の実施形態に係る半導体装置用テープキャリアを示すもので、図１（ａ）は配線パターンが形成されたテープキャリア表面側の平面図、図１（ｂ）はテープキャリア裏面側の平面図である。また、図２は、図１の半導体装置用テープキャリアにＩＣチップが実装された状態の断面図である。第１の実施形態の半導体装置用テープキャリアは、デバイスホールを有さず、配線の微細化に適したＣＯＦ用テープキャリアである。
【００２１】
（ＣＯＦ用テープキャリアの構成）
本実施形態のＣＯＦ用テープキャリア１０は、フレキシブルな絶縁基材としての絶縁性テープ１を有し、図１（ａ）に示すように、絶縁性テープ１の半導体チップ搭載側である表面側には配線パターン２が形成されている。配線パターン２は、複数の配線リードを有し、接続部となるインナーリード３、入力アウターリード４及び出力アウターリード５の部分を除く配線パターン２の表面には、絶縁保護材としてのソルダーレジスト６が被覆されている。
【００２２】
絶縁性テープ１の幅方向のほぼ中央部は、ＩＣチップ（半導体チップ）を搭載する部分となっており、ソルダーレジスト６が形成されずに、複数のインナーリード３及び絶縁性テープ１が外部に露出している。また、絶縁性テープ１の長手方向の両端部にはソルダーレジスト６が形成されておらず、一端部には出力アウターリード５が露出し、他端部には入力アウターリード４が露出している。配線パターン（配線リード）２は、例えば、銅（Ｃｕ）層からなり、銅層の表面には錫（Ｓｎ）めっきが施されている。また、絶縁性テープ１の幅方向の両側縁部には、テープ長手方向に所定の間隔を持って複数のスプロケットホール７がそれぞれ設けられている。
【００２３】
一方、絶縁性テープ１の裏面側には、図１（ｂ）に示すように、ＩＣチップ接続部を除
くほぼ全面に、絶縁性を有する裏面基材８が設けられている。裏面基材８は、絶縁性テープ１の吸湿によるテープ寸法変動を抑えることを主な目的として設けられるもので、裏面基材８には、ポリイミドなどからなる絶縁性テープ１よりも吸水率が低い絶縁材料が用いられる。
【００２４】
本実施形態の裏面基材８は、図２に示すように、絶縁性テープ１裏面を覆う低吸水材層（水分遮断材層）１１と、この低吸水材層１１の外側を更に覆うポリイミド等からなる絶縁性テープ１２とで構成されている。低吸水材層１１は、テープのベースとなる絶縁性テープ１よりも吸水率が低い絶縁材料で形成される。
なお、裏面基材は、上記第１の実施形態のような低吸水材層１１と絶縁性テープ１２との２層構造の裏面基材８に限らず、例えば、絶縁性テープ１よりも吸水率が低い絶縁材料からなる単層構造の裏面基材、つまり低吸水材層のみの裏面基材、或いは、低吸水材層を有する３層構造以上の裏面基材でもよい。
【００２５】
図１（ｂ）、図２に示すように、裏面基材８は、ＩＣチップが実装される領域（ＩＣチップ接続部）に対応する部分を除いて、スプロケットホール７の付近まで、絶縁性テープ１のほぼ全面に形成されている。ＩＣチップ接続部に対応する部分には裏面基材８を形成せずに、絶縁性テープ１の裏面側が露出するようにした理由は、ＩＣチップ１４を実装する際に裏面側から加えられる印加熱及び圧力を、裏面基材８によって低減させることなく、インナーリード３及びＩＣチップ１４に加えるためである。
ＣＯＦ用テープキャリア１０にＩＣチップ１４を実装する際には、図２に示すように、ソルダーレジスト６から露出するインナーリード３群に対してＩＣチップ１４のバンプ電極１５を接続する。この接続には、ボンディング装置（図示せず）を用いて印加熱及び圧力を加えて行う。次いで、この接続箇所のＩＣチップ１４とＣＯＦ用テープキャリア１０との間隙は、吸湿や汚染等から保護するために、封止樹脂１６によって封止される。
【００２６】
（ＣＯＦ用テープキャリアを液晶パネルに接続した適用例）
図３は、図２に示すようなＩＣチップ１４が実装されたＣＯＦ用テープキャリア１０を、液晶パネル３１及びプリント基板３２に接続した状態を示す断面図である。
【００２７】
ガラスからなる液晶パネル３１の表面の一方に端子群（図示せず）が形成されており、ガラスエポキシからなるプリント基板（ＰＷＢ）３２の表面にも一方に端子群（図示せず）が形成されている。この液晶パネル３１側の端子群は、ＣＯＦ用テープキャリア１０の出力アウターリード５群と一対一に対応しており、異方性導電材（ＡＣＦ）３３により加圧接続されている。同様に、プリント基板３２側の端子群も、ＣＯＦ用テープキャリア１０の入力アウターリード４群と一対一に対応しており、異方性導電材３３により加圧接続されている。この際、図３に示すように、ＩＣチップ１４を内側とし、裏面基材８が外側になるようにＣＯＦ用テープキャリア１０を折り曲げて接続されている。なお、ＩＣチップ１４は、そのパッド電極１７，バンプ電極１５を介してインナーリード３に接合されている。
【００２８】
図３に示すように、液晶パネル３１、プリント基板３２と接続されるＣＯＦ用テープキャリア１０の裏面に設けられる、水分を遮断する水分遮蔽効果を有する裏面基材８は、ＣＯＦ用テープキャリア１０の最終工程で貼り付けられ、ＩＣチップ１４の実装後もそのまま保持され、最終製品の組立工程である液晶パネル３１等との実装後もそのまま残る。この裏面基材８の存在により、周辺環境によるＩＣチップ１４実装時の水分によるテープ伸縮等の変動の影響を受け難くなり、ＩＣチップ１４実装時に端子群（インナーリード３、入力アウターリード４、出力アウターリード５）の累積ピッチの変動の発生を低減できる。また、液晶パネル３１等に実装された最終製品完成後もそのまま裏面基材８は残るため、製品の使用環境下における水分の影響によるテープ寸法変動や端子部等の絶縁性の低下
を防止することができる。
【００２９】
（ＣＯＦ用テープキャリアの製造方法）
図４に、本発明の一実施形態に係る半導体装置用テープキャリア（ＣＯＦ用テープキャリア）の製造方法における各製造工程の断面図を示す。
【００３０】
通常のＣＯＦ用テープキャリアの製造プロセスと同様に、まず片面のみに銅層（例えば、厚さ８μｍ）４１を有した絶縁基材である絶縁性テープ（例えば、厚さ３８μｍのポリイミド材）１の幅方向の両側縁部に、工程内での搬送用にスプロケットホールを加工する（図４（ａ）、なお、図４にはスプロケットホールは図示省略）。続いて、銅層４１のパターニングのために、銅層４１上に感光性のフォトレジスト４２を塗布し、配線パターン形成部以外の部分のフォトレジスト４２をフォトマスク４３を用いて露光により感光し（図４（ｂ））、感光部分のフォトレジスト４２を現像処理により除去して、フォトレジストパターン４４を形成する（図４（ｃ））。
【００３１】
次いで、フォトレジストパターン４４をマスクとして、エッチングにて不要な部分の銅層４１を除去し（図４（ｄ））、更に、フォトレジストパターン４４を除去することで配線パターン２を形成する（図４（ｅ））。その後、最終製品仕様に従い位置マーク等のパンチ加工を行い、配線検査を実施する。続いて、ＩＣチップや液晶パネルなどの端子部とともに、酸化防止として配線パターン２に全面的に錫（Ｓｎ）めっきを施した後、配線パターン２の端子部以外を保護するために、ソルダーレジスト６を塗布する（図４（ｆ））。
【００３２】
次に、絶縁性テープ１の裏面に、絶縁性テープ１より吸水率が低い絶縁材料からなる低吸水材層（水分遮蔽層）１１を有する裏面基材８を貼り付ける（図４（ｇ））。裏面基材８は、ベースとなる絶縁性テープ１２上に低吸水材層１１と接着剤層１３が形成されたテープ状の材料で、裏面基材８は接着剤層１３を介して絶縁性テープ１に貼り付けられる。裏面基材８は、ＩＣチップが実装されるＩＣチップ接続部に対応する部分には貼り付けられず、チップ接続部に対応する部分の絶縁性テープ１の裏面は露出している。
【００３３】
ＣＯＦ用テープキャリアの特徴である折り曲げ性を確保するため、貼り合わされる裏面基材８の低吸水材層１１は、できるだけ薄い方が望ましく、折り曲げ性を確保するために絶縁性テープ１表面の銅層４１よりも柔軟な材料とするのが良い。接着剤層１３には、絶縁性テープ１と同等の吸水率の接着剤を用いれば良いが、好ましくは絶縁性テープ１よりも吸水率が低く１.４％〜１.７％程度の吸水率、より好ましくは１.４％以下の吸水率を
有する接着剤を用いる。
【００３４】
絶縁性テープ１の裏面側へ裏面基材８を貼り付ける際に、ソルダーレジスト６の塗布後（図４（ｆ）の工程後）のＣＯＦ用テープキャリアを、一旦表裏の巻き替えを行うことにより、貼り付けの作業性を向上できる。この際、絶縁性テープ１の裏面に貼り付ける裏面基材８はＣＯＦ用テープキャリアに合せてリール状のものを使用する（なお、後述するように、絶縁性テープ１の表面側に低吸水材層を有する表面基材１８を貼り合せる場合は、巻き替えずに、そのままの向きで作業することができる。）。
【００３５】
絶縁性テープ１の裏面に裏面基材８を貼り付けた後には、通常のＣＯＦ用テープキャリアと同様に、引き続き出荷仕様への加工及び各種検査を行うことで最終出荷製品となる。
【００３６】
なお、テープ裏面に裏面基材８を貼付けると、ＣＯＦ用テープキャリアは若干厚みが増すことになるが、折り曲げ性に優れた裏面基材８を使用することにより、特に既存パスラインを変更せずに、通常のＣＯＦテープ製品と同様に搬送することが可能である。また、
テープ裏面に裏面基材８を設けると、製造工程内での搬送安定性が確保出来るため、生産性の向上を図ることが可能である。更に、吸水率が低く且つ熱負荷による変動が少ない材料の裏面基材を配置することで、ＩＣチップ実装時の熱負荷によるテープ伸縮も低減することができる。また、上記実施形態では、絶縁性テープ１の裏面に接着剤を用いて裏面基材８を貼り付けたが、例えば、絶縁性テープ１よりも吸水率が低い絶縁材料を塗布するなどして形成しても良い。
【００３７】
（第２の実施形態）
図５は、本発明の第２の実施形態に係る半導体装置用テープキャリア（ＣＯＦ用テープキャリア）を示すもので、図５（ａ）は配線パターンが形成される表面側の平面図、図５（ｂ）は半導体装置用テープキャリアにＩＣチップが実装された状態の断面図である。
【００３８】
上記第１の実施形態のＣＯＦ用テープキャリア１０では、配線パターン２が形成された絶縁性テープ１の表面側とは反対側の裏面側に、絶縁性テープ１より吸水率が低い絶縁材料からなる低吸水材層１１を有する裏面基材８を設けたが、この第２の実施形態のＣＯＦ用テープキャリア２０では、絶縁性テープ１の表面側に、絶縁性テープ１より吸水率が低い絶縁材料からなる低吸水材層１１を有する表面基材１８を設けた。
【００３９】
図５（ａ）、（ｂ）に示すように、フレキシブルな絶縁基材としての絶縁性テープ１の表面側には配線パターン２が形成され、配線パターン２のインナーリード３、入力アウターリード４及び出力アウターリード５を除く部分には、絶縁保護材としてのソルダーレジスト６が被覆されている（図１（ａ）に示すテープ表面側と同様な状態）。ソルダーレジスト６上には、絶縁性を有する表面基材１８が設けられている。表面基材１８は、図５（ｂ）に示すように、ソルダーレジスト６より吸水率が低い絶縁材料からなり、ソルダーレジスト６表面を覆う低吸水材層（水分遮蔽材層）１１と、この低吸水材層１１の外側を更に覆うポリイミド等からなる絶縁性テープ１２とで構成されている。表面基材１８は、ＩＣチップ実装に影響が無いようにＩＣチップ接続部を除き、また、液晶パネル等の他機器との接続にも影響が無いようにソルダーレジスト６の形成範囲と同じにしている。本実施形態のＣＯＦ用テープキャリア２０でも、表面基材１８を設けることにより、ＣＯＦ用テープキャリア２０の吸湿によるテープ寸法変動などを抑えることができる。
【００４０】
表面基材１８をソルダーレジスト６上に設ける方法としては、図４に示す上記実施形態と同様に、接着剤を用いて表面基材１８をソルダーレジスト６上に貼り付けたり、或いは、ソルダーレジスト６よりも吸水率が低い絶縁材料をソルダーレジスト６上に塗布するなどして形成したりすればよい。接着剤を用いて貼り付ける場合には、接着剤はソルダーレジスト６よりも吸水率が低い接着剤を用いるのが好ましい。
【００４１】
また、第１の実施形態のＣＯＦ用テープキャリア１０と、第２の実施形態のＣＯＦ用テープキャリア２０とを組み合わせた実施形態として、絶縁基材である絶縁性テープ１の裏面に裏面基材８を設け、更に絶縁性テープ１の表面側のソルダーレジスト６上にも表面基材１８を設けてもよい。この実施形態では、絶縁性テープ１の裏面側又は表面側のどちらか一方の面側にのみ、低吸水材層を有する材料を配置する場合に比べて、より一層の水分遮断効果ないしテープ変動抑制効果を得ることができる。
【００４２】
（上記実施形態の効果）
上記第１，第２の実施形態のＣＯＦ用テープキャリア及びその製造方法によれば、以下に示す一つまたは複数の効果が得られる。
（１）ＣＯＦ用テープキャリアの絶縁性テープ１又はソルダーレジスト６よりも吸水率が低い低吸水材層（水分遮蔽材層）１１を有する裏面基材８又は表面基材１８を設けることにより、ＩＣチップ実装までの保管期間及びＩＣチップ実装後の液晶パネル等の他製品
との接続までの期間の吸水・吸湿によるテープ伸縮を抑制することが出来る。ＩＣチップ実装時の周辺環境の湿度・水分によるＣＯＦ用テープキャリアの端子群のトータル累積ピッチの変動量は、裏面基材８又は表面基材１８の吸水膨張係数以下に抑制することが出来る。低吸水材層１１の吸水率を１.４〜１.７％程度とすると、裏面基材８又は表面基材１８の湿度膨張係数は約１５ｐｐｍ／％ＲＨとなる。
（２）裏面基材８又は表面基材１８を設けることにより、水分・湿度によるテープキャリアの伸縮等の変動量が低減されるので、周囲の作業環境に影響され難くなり、ＩＣチップとの接合時や液晶パネルとの接合時等における作業調整負荷の低減ないし作業調整の簡略化が図れる。
（３）裏面基材８又は表面基材１８を設けたＣＯＦ用テープキャリアを組み込んだ液晶パネル等の最終製品の完成後、使用環境による湿度影響を受け難く、テープ変動による接続不良や腐食による絶縁性の低下を抑制することが出来る。
（４）絶縁性テープ１２に低吸水材層１１を設けた構造の裏面基材８又は表面基材１８であるため、ＣＯＦ用テープキャリアの製造中および製造後においても通常のＣＯＦテープと同様に絶縁性テープ１２側がＣＯＦ用テープキャリアの最下層又は最上層となるので、致命的な異物（例えば、導電性異物など）の発生や変形等の可能性は低い。
（５）ＣＯＦ用テープキャリアの製造にあっては、既存のＣＯＦ用テープキャリアの製造ラインに、裏面基材８又は表面基材１８を貼り付ける貼付装置を導入することにより、既存の製造ラインをそのまま使用することが可能である。また、既存の製造工程に、裏面基材又は表面基材の貼付け工程を追加するだけで実現できる。
【００４３】
（その他の実施形態）
他の実施形態として、上記第１の実施形態の半導体装置用キャリアテープにおいて、絶縁基材である絶縁性テープ１と裏面基材８との間に金属層を設けるようにしてもよい。或いは、上記第２の実施形態の半導体装置用キャリアテープにおいて、絶縁保護材であるソルダーレジスト６と表面基材１８との間に金属層を設けるようにしてもよい。更には、絶縁性テープ１と裏面基材８との間に金属層を設け、且つソルダーレジスト６と表面基材１８との間に金属層を設けた構造としてもよい。これら金属層は、金属層を有する裏面基材又は表面基材を貼り付けて形成したり、或いは、絶縁性テープ１又はソルダーレジスト６に金属を蒸着して金属層を形成した後に、裏面基材又は表面基材を塗布又は貼り付けによって形成したりすればよい。
このように、金属層を更に設けることにより、水分遮蔽効果を有する低吸水材層の薄膜化を図ることができ、また、金属層であるため、より完全に水分を遮断することが可能となる。なお、導電性の金属層を設けた場合でも、露出部となる裏面側表層又は表面側表層は絶縁体である裏面基材又は表面基材で覆われるため、万一、裏面基材又は表面基材から異物が発生しても、不導電性の異物であり致命的な欠陥には結びつく可能性は低い。
【００４４】
なお、本発明の半導体装置用キャリアテープは、上記実施形態で説明したＣＯＦ用キャリアテープに限らず、デバイスホールを有するＴＣＰ（Tape Carrier Package）用キャリアテープなどにも適用できる。
【符号の説明】
【００４５】
１  絶縁性テープ（絶縁基材）
２  配線パターン
３  インナーリード
４  入力アウターリード
５  出力アウターリード
６  ソルダーレジスト（絶縁保護材）
８  裏面基材
１０  ＣＯＦ用キャリアテープ（半導体装置用キャリアテープ）
１１  低吸水材層
１２  絶縁性テープ
１３  接着剤層
１４  ＩＣチップ
１８  表面基材
２０  ＣＯＦ用キャリアテープ（半導体装置用キャリアテープ）
【図１】
2012059864.tif 000003
【図２】
2012059864.tif 000004
【図３】
2012059864.tif 000005
【図４】
2012059864.tif 000006
【図５】
2012059864.tif 000007
【図６】
2012059864.tif 000008